(57)【要約】  【課題】  短時間の放射線照射で速やかに硬化して、各種基材に対し良好な接着性を示す放射線硬化性組成物のシリコーンゴム硬化物で封止又はコーティングされた電子部品、および電子部品の封止又はコーティング方法を提供する。  【解決手段】(A) 複数のアクリロイル基および／またはメタクリロイル基を有するオルガノポリシロキサン、(B) 放射線増感剤、および(C) 式：−ＳｉＲ63（Ｒ6 は独立に炭素原子数１〜８のアルキル基またはアルコキシ基である）で表されるトリオルガノシリル基を有するイソシアヌレート化合物（更に、好ましくは(D) チタネート化合物およびチタンキレート化合物より成る群から選ばれる少なくとも一種のチタン含有有機化合物）を含有する放射線硬化性シリコーンゴム組成物に放射線を照射して得られたシリコーンゴム硬化物で封止又はコーティングされた電子部品、および該組成物でコーティング又はポッティングした電子部品に放射線を照射して該組成物を硬化させることを特徴とする、電子部品の封止又はコーティング方法。【選択図】    なし【特許請求の範囲】
【請求項１】
(A) 下記一般式(1)：
【化１】
2008024944.tif 000049
〔式中、Ｒ1 は独立に非置換または置換の炭素原子数１〜９の１価炭化水素基であり、
Ｘは独立に下記一般式(2)：
【化２】
2008024944.tif 000050
｛式中、Ｒ2 は炭素原子数２〜４の２価炭化水素基または酸素原子であり、Ｒ3 は独立に下記一般式：
【化３】
2008024944.tif 000051
（式中、Ｒは水素原子またはメチル基である）
で表されるアクリロイル基および／またはメタクリロイル基を１〜３個有する炭素原子数４〜25の１価の有機基であり、Ｒ4 は独立に非置換または置換の炭素原子数１〜９の１価炭化水素基であり、Ｒ5 は独立に炭素原子数１〜18の１価炭化水素基であり、ｎは１〜３、ｍは０〜２、かつｎ＋ｍの和は１〜３の整数である。但し、ｎ＝１のとき、前記Ｒ3 は２〜３個のアクリロイル基および／またはメタクリロイル基を有する有機基である。｝で表される基であり、Ｌは８〜10,000の整数である〕
で表されるオルガノポリシロキサン、
(B) 放射線増感剤、並びに、
(C) 式：−ＳｉＲ63（Ｒ6 は独立に炭素原子数１〜８のアルキル基またはアルコキシ基である）で表されるトリオルガノシリル基を有するイソシアヌレート化合物および／またはその加水分解縮合物
を含有する放射線硬化性シリコーンゴム組成物に放射線を照射して得られたシリコーンゴム硬化物で封止又はコーティングされた電子部品。
【請求項２】
前記(A)成分の前記一般式(2)のＲ3 が２〜３個のアクリロイルオキシ基および／またはメタクリロイルオキシ基を有するアルキル基である、請求項１記載の電子部品。
【請求項３】
前記放射線硬化性シリコーンゴム組成物が更に(D) チタネート化合物およびチタンキレート化合物より成る群から選ばれる少なくとも一種のチタン含有有機化合物を含有する、請求項１または２に記載の電子部品。
【請求項４】
前記(D)成分のチタン含有有機化合物が、式：(Ｒ7Ｏ)pＴｉ(ＯＳｉＲ8Ｒ9Ｒ10)4-ｐ（式中、Ｒ7 は炭素原子数１〜８のアルキル基であり、Ｒ8、Ｒ9、Ｒ10は各々独立に炭素原子数１〜10のアルキル基またはアルコキシ基であり、ｐは０〜４の整数である)で表される化合物、並びに、アセチルアセトン、アセト酢酸メチルもしくはアセト酢酸エチルに由来する配位子を有する錯体、およびケイ素原子含有基を有し、かつチタン原子に酸素原子を介して前記ケイ素原子含有基中のケイ素原子が結合している錯体より成る群から選ばれる化合物である、請求項３記載の電子部品。
【請求項５】
前記放射線硬化性シリコーンゴム組成物が、前記(A)成分 100重量部に対して、前記(B)成分 0.１〜10重量部、前記(C)成分 0.１〜20重量部、および前記(D)成分０〜20重量部を含有する、請求項１〜４のいずれか１項に記載の電子部品。
【請求項６】
前記放射線硬化性シリコーンゴム組成物が更に(E) アルコキシシランおよび／またはその部分加水分解縮合物０〜10重量部を含有する、請求項５記載の電子部品。
【請求項７】
前記放射線が紫外線、遠赤外線、電子線、Ｘ線及びγ線から選ばれる、請求項１〜６のいずれか１項記載の電子部品。
【請求項８】
(A) 下記一般式(1)：
【化４】
2008024944.tif 000052
〔式中、Ｒ1 は独立に非置換または置換の炭素原子数１〜９の１価炭化水素基であり、
Ｘは独立に下記一般式(2)：
【化５】
2008024944.tif 000053
｛式中、Ｒ2 は炭素原子数２〜４の２価炭化水素基または酸素原子であり、Ｒ3 は独立に下記一般式：
【化６】
2008024944.tif 000054
（式中、Ｒは水素原子またはメチル基である）
で表されるアクリロイル基および／またはメタクリロイル基を１〜３個有する炭素原子数４〜25の１価の有機基であり、Ｒ4 は独立に非置換または置換の炭素原子数１〜９の１価炭化水素基であり、Ｒ5 は独立に炭素原子数１〜18の１価炭化水素基であり、ｎは１〜３、ｍは０〜２、かつｎ＋ｍの和は１〜３の整数である。但し、ｎ＝１のとき、前記Ｒ3 は２〜３個のアクリロイル基および／またはメタクリロイル基を有する有機基である。｝で表される基であり、Ｌは８〜10,000の整数である〕
で表されるオルガノポリシロキサン、
(B) 放射線増感剤、並びに、
(C) 式：−ＳｉＲ63（Ｒ6 は独立に炭素原子数１〜８のアルキル基またはアルコキシ基である）で表されるトリオルガノシリル基を有するイソシアヌレート化合物および／またはその加水分解縮合物
を含有する放射線硬化性シリコーンゴム組成物でコーティング又はポッティングした電子部品に放射線を照射して該組成物を硬化させることを特徴とする、電子部品の封止又はコーティング方法。
【請求項９】
前記(A)成分の前記一般式(2)のＲ3 が２〜３個のアクリロイルオキシ基および／またはメタクリロイルオキシ基を有するアルキル基である、請求項８記載の方法。
【請求項１０】
前記放射線硬化性シリコーンゴム組成物が更に(D) チタネート化合物およびチタンキレート化合物より成る群から選ばれる少なくとも一種のチタン含有有機化合物を含有する請求項８または９に記載の方法。
【請求項１１】
前記(D)成分のチタン含有有機化合物が、式：(Ｒ7Ｏ)pＴｉ(ＯＳｉＲ8Ｒ9Ｒ10)4-ｐ（式中、Ｒ7 は炭素原子数１〜８のアルキル基であり、Ｒ8、Ｒ9、Ｒ10は各々独立に炭素原子数１〜10のアルキル基またはアルコキシ基であり、ｐは０〜４の整数である)で表される化合物、並びに、アセチルアセトン、アセト酢酸メチルもしくはアセト酢酸エチルに由来する配位子を有する錯体、およびケイ素原子含有基を有し、かつチタン原子に酸素原子を介して前記ケイ素原子含有基中のケイ素原子が結合している錯体より成る群から選ばれる化合物である、請求項１０記載の方法。
【請求項１２】
前記放射線硬化性シリコーンゴム組成物が、前記(A)成分 100重量部に対して、前記(B)成分 0.１〜10重量部、前記(C)成分 0.１〜20重量部、および前記(D)成分０〜20重量部を含有する、請求項８〜１１のいずれか１項に記載の方法。
【請求項１３】
前記放射線硬化性シリコーンゴム組成物が更に(E) アルコキシシランおよび／またはその部分加水分解縮合物０〜10重量部を含有する、請求項１２記載の方法。
【請求項１４】
前記放射線が紫外線、遠赤外線、電子線、Ｘ線及びγ線から選ばれる、請求項８〜１３のいずれか１項記載の方法。
【請求項１５】
(A) 下記一般式(1)：
【化７】
2008024944.tif 000055
〔式中、Ｒ1 は独立に非置換または置換の炭素原子数１〜９の１価炭化水素基であり、
Ｘは独立に下記一般式(2)：
【化８】
2008024944.tif 000056
｛式中、Ｒ2 は炭素原子数２〜４の２価炭化水素基または酸素原子であり、Ｒ3 は独立に下記一般式：
【化９】
2008024944.tif 000057
（式中、Ｒは水素原子またはメチル基である）
で表されるアクリロイル基および／またはメタクリロイル基を１〜３個有する炭素原子数４〜25の１価の有機基であり、Ｒ4 は独立に非置換または置換の炭素原子数１〜９の１価炭化水素基であり、Ｒ5 は独立に炭素原子数１〜18の１価炭化水素基であり、ｎは１〜３、ｍは０〜２、かつｎ＋ｍの和は１〜３の整数である。但し、ｎ＝１のとき、前記Ｒ3 は２〜３個のアクリロイル基および／またはメタクリロイル基を有する有機基である。｝で表される基であり、Ｌは８〜10,000の整数である〕
で表されるオルガノポリシロキサン、
(B) 放射線増感剤、並びに、
(C) 式：−ＳｉＲ63（Ｒ6 は独立に炭素原子数１〜８のアルキル基またはアルコキシ基である）で表されるトリオルガノシリル基を有するイソシアヌレート化合物および／またはその加水分解縮合物
を含有する放射線硬化性シリコーンゴム組成物に放射線を照射して得られたシリコーンゴム硬化被膜。
【発明の詳細な説明】
【技術分野】
【０００１】
本発明は、接着性に優れた硬化物を形成できる放射線硬化性シリコーンゴム組成物に関する。
【背景技術】
【０００２】
紫外線等の放射線を照射して硬化物とすることができるオルガノポリシロキサン組成物としては、例えば、複数個のアクリロイルオキシ基、メタクリロイルオキシ基等のビニル官能性基含有オルガノポリシロキサンと光重合開始剤からなる放射線硬化性光ファイバー用コーティング剤（特許文献１参照）が知られている。しかし、この組成物は基材に対する接着性が低く、特に、電気・電子部品関連のコーティング剤、接着剤、またはポッティング剤としては使用できるものではなかった。
【０００３】
また、先に、本出願人は複数のアクリロイルオキシ基および／またはメタクリロイルオキシ基を有するオルガノポリシロキサンと光増感剤とともに、アルコキシシラン（および／またはその部分加水分解縮合物）を含有し、接着性に優れた硬化物を形成できる放射線硬化性シリコーンゴム組成物（特許文献２）を提案しているが、この組成物は接着力の発現が十分に速やかでなく、また、特に過酷な条件下における基材との接着が未だ不十分であるとの問題を有するものであった。
【０００４】
【特許文献１】特公平４−２５２３１号公報
【特許文献２】特開平１１−３０２３４８号公報
【発明の開示】
【発明が解決しようとする課題】
【０００５】
本発明の課題は、短時間の放射線照射で速やかに硬化して、各種基材に対し良好な接着性を示す放射線硬化性組成物を提供することにある。
【課題を解決するための手段】
【０００６】
本発明は、上記課題を解決するものとして
(A) 下記一般式(1)：
【０００７】
【化１】
2008024944.tif 000002
〔式中、Ｒ1 は独立に非置換または置換の炭素原子数１〜９の１価炭化水素基であり、
Ｘは独立に下記一般式(2)：
【０００８】
【化２】
2008024944.tif 000003
｛式中、Ｒ2 は炭素原子数２〜４の２価炭化水素基または酸素原子であり、Ｒ3 は独立に下記一般式：
【０００９】
【化３】
2008024944.tif 000004
（式中、Ｒは水素原子またはメチル基である）
で表されるアクリロイル基および／またはメタクリロイル基を１〜３個有する炭素原子数４〜25の１価の有機基であり、Ｒ4 は独立に非置換または置換の炭素原子数１〜９の１価炭化水素基であり、Ｒ5 は独立に炭素原子数１〜18の１価炭化水素基であり、ｎは１〜３、ｍは０〜２、かつｎ＋ｍの和は１〜３の整数である。但し、ｎ＝１のとき、前記Ｒ3 は２〜３個のアクリロイル基および／またはメタクリロイル基を有する有機基である。｝で表される基であり、Ｌは８〜10,000の整数である〕
で表されるオルガノポリシロキサン、
(B) 放射線増感剤、並びに、
(C) 式：−ＳｉＲ63（Ｒ6 は独立に炭素原子数１〜８のアルキル基またはアルコキシ基である）で表されるトリオルガノシリル基を有するイソシアヌレート化合物および／またはその加水分解縮合物
を含有する放射線硬化性シリコーンゴム組成物を提供する。
【発明の効果】
【００１０】
本発明の組成物は、放射線、例えば紫外線の短時間の照射により容易に硬化し、しかも速やかに接着性が発現する。そのため、各種基材の接着、コーティング、ポッティング用等として有用である。また、硬化速度が速いため、例えば、電気・電子部品の製造における工程の短縮、生産性の向上、省エネルギー等の効果が得られる。更に、本発明の組成物は硬化直後から接着性が強く発現されるので、得られる接着性部品の取り扱いが容易である。
【発明を実施するための最良の形態】
【００１１】
以下、本発明を詳細に説明する。なお、本明細書において、(メタ)アクリロイル((meth)acryloyl)、(メタ)アクリル、(メタ)アクリレート等は、それぞれ、アクリロイル(acryloyl)およびメタクリロイル(methacryloyl)、アクリルおよびメタクリル、並びにアクリレートおよびメタクリレート等を包含する用語として使用する。また、「Ｍｅ」はメチル基を、「Ｅｔ」はエチル基を、「Ｐｒ」はプロピル基を、「ｉＰｒ」はイソプロピル基を意味するものである。
【００１２】
［(A) オルガノポリシロキサン］
(A)成分のオルガノポリシロキサンは、下記一般式(1)で表されるものであり、本発明の放射線硬化性シリコーンゴム組成物の主剤（ベースポリマー）として使用されるものである。
【００１３】
【化４】
2008024944.tif 000005
〔式中、Ｒ1 は独立に非置換または置換の炭素原子数１〜９の１価炭化水素基であり、
Ｘは独立に下記一般式(2)：
【００１４】
【化５】
2008024944.tif 000006
｛式中、Ｒ2 は炭素原子数２〜４の２価炭化水素基または酸素原子、Ｒ3 は独立に下記一般式：
【００１５】
【化６】
2008024944.tif 000007
（式中、Ｒは水素原子またはメチル基である）
で表されるアクリロイル基および／またはメタクリロイル基を１〜３個有する炭素原子数４〜25、好ましくは５〜20の１価の有機基、Ｒ4 は独立に非置換または置換の炭素原子数１〜９、好ましくは１〜６の１価炭化水素基、Ｒ5 は独立に炭素原子数１〜18、好ましくは１〜８の１価炭化水素基であり、ｎは１〜３、ｍは０〜２、かつｎ＋ｍの和は１〜３の整数である。但し、ｎ＝１のとき、前記Ｒ3 は２〜３個のアクリロイル基および／またはメタクリロイル基を有する有機基である。｝で表される基であり、Ｌは８〜10,000、好ましくは 48〜1,000の整数である〕
【００１６】
上記Ｒ1 の具体例としては、例えば、メチル基、エチル基、プロピル基、イソプロピル基、ブチル基、イソブチル基、tert-ブチル基、ペンチル基、ヘキシル基、へプチル基、2-エチルヘキシル基、オクチル基、ノニル基等のアルキル基；シクロヘキシル基、シクロヘプチル基等のシクロアルキル基；ビニル基、アリル基、プロペニル基、イソプロペニル基、ブテニル基、ヘキセニル基等のアルケニル基；フェニル基、トリル基等のアリール基；ベンジル基、フェニルエチル基、3-フェニルプロピル基等のアラルキル基；および、これらの基の炭素原子に結合した水素原子の少なくとも一部をハロゲン原子、シアノ基等の置換基で置換した、クロロメチル基、シアノエチル基、3,3,3-トリフルオロプロピル基等が挙げられる。
【００１７】
中でも、メチル基が全Ｒ1 の 50モル％以上、より好ましくは 80モル％以上、特に 90モル％以上を占めるものがよく、フェニル基が全Ｒ1 の 25モル％以下、好ましくは 10モル％以下（０〜10モル％）であるものが望ましい。
【００１８】
上記一般式(2)におけるＲ2 は炭素原子数２〜４の２価炭化水素基または酸素原子であるが、加水分解等に対する化学的安定性の点から好ましくは２価炭化水素基である。この２価炭化水素基の具体例としては、エチレン基、プロピレン基、メチルエチレン基、テトラメチレン基等のアルキレン基が挙げられるが、好ましくはエチレン基である。
【００１９】
一般式(2)におけるＲ3は１〜３個、好ましくは２〜３個、更に好ましくは３個の(メタ)アクリロイル基、即ち、CH2=CHCO-および／または CH2=C(CH3)CO-を、例えば(メタ)アクリロイルオキシ((meth)acyloyloxy)基として有する１価有機基である。この(メタ)アクリロイル基を含む１価有機基の具体例としては、CH2=CHCOOCH2CH2-、[CH2=C(CH3)COOCH2]3C-CH2-、(CH2=CHCOOCH2)3C-CH2-、(CH2=CHCOOCH2)2C(C2H5)CH2-、
【００２０】
【化７】
2008024944.tif 000008
等の、１〜３個の(メタ)アクリロイルオキシ基で置換された炭素原子数１〜10、好ましくは２〜６のアルキル基等が挙げられる。中でも好ましくは、[CH2=C(CH3)COOCH2]3C-CH2-、(CH2=CHCOOCH2)3C-CH2-、(CH2=CHCOOCH2)2C(C2H5)CH2-および
【００２１】
【化８】
2008024944.tif 000009
であり、更に好ましくは、[CH2=C(CH3)COOCH2]3C-CH2-、(CH2=CHCOOCH2)3C-CH2-および
【００２２】
【化９】
2008024944.tif 000010
である。
【００２３】
一般式（2）におけるＲ4 の具体例としては、一般式(1)におけるＲ1 として例示したものと同じものが挙げられるが、Ｒ1 の場合と同様に、メチル基が全Ｒ4 の 50モル％以上、より好ましくは 80モル％以上、特に 90モル％以上を占めるものがよく、フェニル基が全Ｒ1 の 25モル％以下、好ましくは 10モル％以下（０〜10モル％）であるものが望ましい。
【００２４】
一般式（2）におけるＲ5 の具体例としては、メチル基、エチル基、プロピル基、イソプロピル基、ブチル基、tert-ブチル基、ペンチル基、ネオペンチル基等のアルキル基；シクロヘキシル基等のシクロアルキル基；フェニル基等のアリール基；アリル基、プロペニル基、ブテニル基等のアルケニル基等が挙げられるが、好ましくはアルケニル基等の脂肪族不飽和基ではないものがよい。
【００２５】
上記一般式(1)で表されるオルガノポリシロキサンの好ましい具体例としては、例えば、以下の式で表されるものが挙げられる。
【００２６】
【化１０】
2008024944.tif 000011
【００２７】
【化１１】
2008024944.tif 000012
【００２８】
【化１２】
2008024944.tif 000013
【００２９】
【化１３】
2008024944.tif 000014
【００３０】
【化１４】
2008024944.tif 000015
【００３１】
【化１５】
2008024944.tif 000016
【００３２】
【化１６】
2008024944.tif 000017
【００３３】
【化１７】
2008024944.tif 000018
【００３４】
【化１８】
2008024944.tif 000019
【００３５】
【化１９】
2008024944.tif 000020
【００３６】
【化２０】
2008024944.tif 000021
【００３７】
【化２１】
2008024944.tif 000022
【００３８】
【化２２】
2008024944.tif 000023
【００３９】
【化２３】
2008024944.tif 000024
【００４０】
【化２４】
2008024944.tif 000025
【００４１】
【化２５】
2008024944.tif 000026
【００４２】
【化２６】
2008024944.tif 000027
【００４３】
【化２７】
2008024944.tif 000028
【００４４】
【化２８】
2008024944.tif 000029
【００４５】
【化２９】
2008024944.tif 000030
【００４６】
【化３０】
2008024944.tif 000031
【００４７】
【化３１】
2008024944.tif 000032
【００４８】
【化３２】
2008024944.tif 000033
〔上記各式中、Ｒ'はメチル基、フェニル基または 3,3,3-トリフルオロプロピル基を表し、Ｌは前記のとおりである。〕
【００４９】
この(A)成分のオルガノポリシロキサンは放射線重合性基として、−ＯＲ3 基を有している（即ち、分子鎖両末端にそれぞれ複数個の、具体的には２〜９個、好ましくは２〜６個の（即ち、１分子中に４〜18個、好ましくは４〜12個の）(メタ)アクリロイル基を有している）ので、このものは紫外線、遠紫外線、電子線、Ｘ線、γ線等の放射線照射により容易に重合して本発明の組成物を硬化させることができるという特徴を有している。なお、この(A)成分のオルガノポリシロキサンは、１種単独でも２種以上を組み合わせても使用することができる。
【００５０】
(A)成分のオルガノポリシロキサンは、例えば、対応するクロロシロキサン類と、活性水酸基を有する(メタ)アクリロイル基含有化合物との脱塩化水素反応等によって調製することができる。前記クロロシロキサン類としては、例えば、次式で示されものが挙げられる。
【００５１】
【化３３】
2008024944.tif 000034
【００５２】
【化３４】
2008024944.tif 000035
【００５３】
また、活性水酸基を有する(メタ)アクリロイル基含有化合物としては、例えば、2-ヒドロキシルエチル(メタ)アクリレート、トリメチロールプロパンジ(メタ)アクリレート、ペンタエリスリトールトリ(メタ)アクリレート、2-ヒドロキシ-1-アクリロイルオキシ-3-メタクリロイルオキシプロパン等が挙げられる。
【００５４】
(A)成分のオルガノポリシロキサンは、上記一般式(2)に記載の１つのケイ素原子に複数個の(メタ)アクリロイル基を有することが好ましいので、この点からみて、トリメチロールプロパンジ(メタ)アクリレートおよびペンタエリスリトールトリ(メタ)アクリレートが好ましく、特にペンタエリスリトールトリ(メタ)アクリレートが好ましい。
【００５５】
［(B) 放射線増感剤］
(B)成分の放射線増感剤としては、特に限定されないが、好ましくは、ベンゾフェノン等のベンゾイル化合物（または、フェニルケトン化合物）、特に、1-ヒドロキシシクロヘキシルフェニルケトン、2-ヒドロキシ-2-メチル-1-フェニルプロパン-1-オン、1-(4-イソプロピルフェニル)-2-ヒドロキシ-2-メチルプロパン-1-オン等のカルボニル基のα−位の炭素原子上にヒドロキシ基を有するベンゾイル化合物（またはフェニルケトン化合物）；2,4,6-トリメチルベンゾイルジフェニルフォスフィンオキサイド、ビスアシルモノオルガノフォスフィンオキサイド、ビス(2,6-ジメトキシベンゾイル)-2,4,4,-トリメチルペンチルフォスフィンオキサイド等のオルガノホスフィンオキサイド化合物；イソブチルベンゾインエーテル等のベンゾインエーテル化合物；アセトフェノンジエチルケタール等のケタール化合物；チオキサントン系化合物；アセトフェノン系化合物等が挙げられる。これらは１種単独でも２種以上を組み合わせても使用することができる。
【００５６】
本発明の組成物中の該(B)成分の含有量は、放射線増感剤として本発明の組成物の紫外線等に照射による硬化に有効な量であればよく、特に制限されないが、上記(A)成分 100重量部に対して、通常、0.1〜10重量部、好ましくは 0.5〜10重量部、より好ましくは 1.0〜5.0重量部である。
【００５７】
［(C) イソシアヌレート化合物］
本発明組成物の(c)成分の式：−ＳｉＲ63（Ｒ6 は独立に炭素原子数１〜８、好ましくは１〜６、より好ましくは１〜４のアルキル基またはアルコキシ基である）で表されるトリオルガノシロキシ基を１分子中に１〜３個、好ましくは２〜３個有するイソシアヌレート化合物および／またはその加水分解縮合物（即ち、オルガノポリシロキサン変性イソシアヌレート化合物）は、ビニル基、アリル基等のアルケニル基を有するイソシアヌレートと、ケイ素原子に結合した水素原子（ＳｉＨ）を有するトリアルキルシラン、トリアルコキシシラン等のハイドロジェントリオルガノシランとを白金系触媒の存在下で付加反応させることにより合成することができる（特公昭45-233544号公報、米国特許第3,821,218号明細書、米国特許第3,517,001号明細書参照）。
【００５８】
上記Ｒ6 としては、メチル基、エチル基、プロピル基、イソプロピル基、ブチル基、イソブチル基、tert-ブチル基、ヘキシル基、オクチル基、2-エチルヘキシル等のアルキル基；シクロヘキシル基等のシクロアルキル基；メトキシ基、エトキシ基、プロポキシ基、イソプロポキシ基、ブトキシ基、イソブトキシ基、tert-ブトキシ基等のアルコキシ基が挙げられる。
【００５９】
この(C)成分のイソシアヌレート化合物としては、例えば、１分子中に、γ-トリメトキシプロピル基、γ-トリエトキシプロピル基等のトリアルコキシシリル置換アルキル基を１〜３個有するイソシアヌレート、およびこれらトリアルコキシシリル基が加水分解縮合したもの（即ち、オルガノポリシロキサン変性イソシアヌレート）を挙げることができ、具体的には下式で表されるものを挙げることができる。
【００６０】
【化３５】
2008024944.tif 000036
【００６１】
【化３６】
2008024944.tif 000037
【００６２】
【化３７】
2008024944.tif 000038
（上記各式中、Ｒは独立に水素、アルキル基、アラルキル基、低級アルケニル基、アリール基、または複素環式アリール基である。）
この(C)成分は、１種単独でも２種以上を組み合わせても使用することができる。
【００６３】
この(C)成分は接着助剤として機能するものであって、該成分の配合により金属基材、プラスチック基材、セラミック基材、ガラス基材等の各種基材に対する接着性を向上させることが可能となる。
本発明の組成物中の該(C)成分の含有量は、上記(A)成分 100重量部に対して、通常、0.1〜20重量部、好ましくは 0.5〜10重量部、より好ましくは１〜５重量部である。
【００６４】
［(D) チタン含有有機化合物］
本発明の組成物には、上記(A)〜(C)成分に加えて、更に、必要に応じて配合される任意成分として、(D) チタネート化合物およびチタンキレート化合物より成る群から選ばれる少なくとも一種のチタン含有有機化合物を配合することができる。この(D)成分のチタネート化合物およびチタンキレート化合物より成る群から選ばれるチタン含有有機化合物は、接着助剤として機能する上記(C)成分のイソシアヌレート化合物と併用することによって、放射線照射で硬化した際に、各種基材に対する接着性を速やかに発現させる成分である。
【００６５】
この(D)成分としては、例えば、式：(Ｒ7Ｏ)pＴｉ(ＯＳｉＲ8Ｒ9Ｒ10)4-ｐ（式中、Ｒ7 は炭素原子数１〜８、好ましくは２〜４のアルキル基であり、Ｒ8、Ｒ9、Ｒ10 は各々独立に炭素原子数１〜10、好ましくは１〜８のアルキル基またはアルコキシ基であり、ｐは０〜４の整数である)で表される化合物が挙げられる。上記Ｒ7、Ｒ8〜Ｒ10 としては、上記Ｒ6 について例示したと同様のアルキル基、またはアルコキシ基が例示される。
【００６６】
上記式で表される化合物の具体例としては、例えば、テトラメチルチタネート、テトラエチルチタネート、テトラプロピルチタネート、テトライソプロピルチタネート、テトラブチルチタネート、テトライソブチルチタネート、テトラヘキシルチタネート、テトラ(2-エチルヘキシル)チタネート等のチタネート化合物；(Ｃ3Ｈ7Ｏ)3ＴｉＯＳｉ(ＣＨ3)(ＯＣ3Ｈ7)2、(Ｃ3Ｈ7Ｏ)3ＴｉＯＳｉ(ＣＨ3)2（ＯＣ3Ｈ7）、[(ＣＨ3)3ＳｉＯ]3ＴｉＯＳｉ(ＣＨ3)2（ＯＣ3Ｈ7）、[(ＣＨ3)3ＳｉＯ]4Ｔｉ等のトリアルキルシロキシ基、アルコキシジアルキルシロキシ基、トリアルコキシシロキシ基、アルキルジアルコキシシロキシ基等のトリオルガノシロキシ基を有するチタン化合物が挙げられる。
【００６７】
(D)成分としては、更に、例えば、アセチルアセトン、アセト酢酸メチルもしくはアセト酢酸エチルに由来する配位子を有するチタンキレート化合物が挙げられる。このチタンキレート化合物としては、前記配位子とともにケイ素原子含有基を有し、かつチタン原子に酸素原子を介して前記ケイ素原子含有基中のケイ素原子が結合しているものが好ましい。このチタンキレート化合物の具体例としては、例えば、以下のものが例示される。
【００６８】
【化３８】
2008024944.tif 000039
【００６９】
【化３９】
2008024944.tif 000040
（式中、ｎは２〜100の整数である）
【００７０】
この(D)成分は、一種単独でも二種以上を組み合わせても使用することができる。
また、本発明の組成物中の該(D)成分の含有量は、上記(A)成分 100重量部に対して、20重量部以下（即ち、０〜20重量部）の範囲で必要に応じて配合することができ、通常、0.001〜20重量部、好ましくは 0.01〜10重量部、より好ましくは 0.1〜５重量部である。
【００７１】
［他の配合成分］
本発明の組成物には、上記(A)〜(D)成分に加えて、更に、本発明の目的および効果を損なわない限度において他の成分を配合することは任意である。例えば、硬化時における収縮率、および得られる硬化物の熱膨張係数、機械的強度、耐熱性、耐薬品性、難燃性、燃膨張係数、ガス透過率等を適宜調整することを目的として各種添加剤を配合してもよい。
【００７２】
得られる硬化物の接着力を更に向上させることを目的として、(E) アルコキシシランおよび／またはその部分加水分解縮合物を配合することができる。前記アルコキシシランとしては、式：Ｓｉ(ＯＲ11)4（式中、Ｒ11 は、炭素原子数１〜４の非置換またはアルコキシ置換のアルキル基である）で表されるテトラアルコキシシランを挙げることができる。前記Ｒ11 としては、メチル基、エチル基、プロピル基、イソプロピル基、ブチル基、イソブチル基、tert-ブチル基等のアルキル基、メトキシメチル基、メトキシエチル基、エトキシメチル基、エトキシエチル基等のアルコキシ置換のアルキル基が挙げられ、好ましくは、メチル基、エチル基である。なお、前記アルコキシシランの部分加水分解縮合物とは、前記アルコキシ基の加水分解縮合反応によって生成する、分子中に少なくとも１個、好ましくは２個以上のアルコキシ基が残存するシロキサン化合物（ケイ素原子数が２〜100個、好ましくは２〜30個程度のシロキサンオリゴマー）を意味する。
【００７３】
この(E)成分は、一種単独でも二種以上を組み合わせても使用することができる。また、本発明の組成物に配合する場合、その含有量は、(A)成分 100重量部に対して、10重量部以下（即ち、０〜10重量部）、通常、0.5〜10重量部、好ましくは 0.5〜5.0重量部程度である。
【００７４】
この他にも、例えば、煙霧質シリカ、シリカエアロゲル、石英粉末、ガラス繊維、酸化鉄、酸化チタン、炭酸カルシウム、炭酸マグネシウム等の無機質充填剤；ヒドロキノン、メトキシヒドロキノン、2,6-ジ-tert-ブチル-p−クレゾール等のラジカル重合禁止剤（ポットライフ延長剤）等を配合してもよい。
【００７５】
［組成物の調製および硬化］
本発明の上記(A)〜(D)成分、および必要に応じてその他の配合成分を混合することにより得られる。得られた組成物は、これに放射線を照射することにより速やかに硬化して硬化直後から強固な接着性を発現するゴム状弾性体を与える。
【００７６】
照射する放射線としては、紫外線、遠赤外線、電子線、Ｘ線、γ線等が挙げられるが、装置の手軽さ、扱いの容易性等から、紫外線を使用することが好ましい。紫外線を発する光源としては、例えば、高圧水銀灯、超高圧水銀灯、メタルハライドランプ、カーボンアークランプ、キセノンランプ等が挙げられる。紫外線（ピーク波長：320〜390nm）の照射量は、例えば、本発明の組成物を厚み２mmに成形したもの対して、200〜2,400mＪ/cm2、好ましくは 400〜1,600mＪ/cm2である。
【００７７】
［用途］
本発明の組成物から得られる硬化物は、シリコン、シリコン酸化膜、ガラス、アルミニウム、ポリイミド（例えば、カプトン（商品名、デュポン社製）、ポリカーボネート、エポキシ樹脂等の基材に対する接着性に優れたものである。更に、接着性に乏しいＮｉ、Ｃｒ、Ａｇ、Ａｕ等の金属製基材にも優れた接着性を示す。従って、電子部品（例えば、液晶デバイス）の電極封止剤、ハイブリッドＩＣ等の高温加熱硬化が不可能な電子部品実装回路をはじめとする各種電子部品のコーティング材として有用であり、硬化工程の短縮による生産性の向上を図ることが可能となる。
【実施例】
【００７８】
以下、本発明を、合成例、実施例等によって説明する。なお、下記において、「部」は重量部を示す。
【００７９】
（合成例）
攪拌装置、還流冷却器、滴下ロートおよび乾燥空気導入器を備えた1,000mLの反応装置に、(A)下記平均一般式：
【００８０】
【化４０】
2008024944.tif 000041
で示されるオルガノポリシロキサン 571ｇ、2-ヒドロキシ-1-アクリロイルオキシ-3-メタクリロイルオキシプロパン（商品名：ＮＫエステル701−A、新中村化学工業(株)製）47ｇ、トルエン 200mL、トリエチルアミン 26ｇ、および重合禁止剤としてジブチルヒドロキシトルエン（2,6-ジ-tert-ブチル-p−クレゾール）2,000ppmとを仕込み、これらを攪拌しながら、70℃に昇温して７時間加熱した。その後、放冷し、濾過し、得られたろ液に中和剤としてプロピレンオキサイド４ｇを添加し室温にて１時間攪拌した。その後、100℃/30mmHgの条件でストリップを行って、次式で示される透明なオイル状のオルガノポリシロキサンを得た。
【００８１】
【化４１】
2008024944.tif 000042
【００８２】
［実施例１］
(A)合成例１で得られたオイル状のオルガノポリシロキサン 100部、(B1) 2-ヒドロキシ-2-メチル-1-フェニルプロパン-１オン２部、(B2) 2,4,6-トリメチルベンゾイルジフェニルフォスフィンオキサイド１部、(C1)下記式：
【００８３】
【化４２】
2008024944.tif 000043
で示されるイソシアヌレート化合物１部、および(D)下記式：
【００８４】
【化４３】
2008024944.tif 000044
で示されるチタンキレート化合物 0.1部を混合して、放射線硬化性オルガノポリシロキサン組成物を得た。
【００８５】
この組成物を深さ１mm、幅 120mm、長さ 170mmの金型に流し込み、メタルハライド水銀灯２灯を備えるコンベア炉内（照度：80Ｗ／cm2）で２秒間紫外線を照射し（エネルギー量：800mJ）、硬化物を得た。
【００８６】
＜各種性能評価＞
・物性
得られた硬化物について、その物性（硬度、伸び、引張り強度）を、JIS K 6301 に準拠して測定した（なお、硬度はスプリング式Ａ型試験機によって測定した）。その結果を表１に示す。
・接着性
また、前記組成物を、シリコン、シリカ、ガラス、アルミニウム、ポリイミド（商品名、カプトン）およびクロム製の各基板の上に、２ｃm×２ｃmの面積に厚さ２mmに塗布した後、上記照射条件（照度：80Ｗ／cm2、エネルギー量：800mJ）で紫外線を照射し、硬化させた。硬化後１時間室温に放置した後に、得られた硬化被膜の各基板に対する接着性を、以下のようにして評価した。その結果を表１に示す。
【００８７】
ピンセットで硬化皮膜の一端をつかみ、被膜の引き剥がしを試みた。剥離するか否か、また、剥離状態を観察して下記のとおりに評価した。
完全に接着して、剥離できない（凝集破壊率：90％以上）場合について、接着性が良好であると評価して○で表示した。
被膜の一部が剥離する（凝集破壊率：20％以上90％未満）場合について、接着性がやや不良であると評価して△で表示した。
全部が完全に剥離する（凝集破壊率：20％未満）場合について、接着性が不良であると評価して×で表示した。
【００８８】
・保存安定性
得られた組成物保存安定性を評価するめ、組成物を５℃、25℃の各温度に放置し、粘度の経時的変化を測定した。その結果を表２に示す。
【００８９】
［実施例２］
実施例１に記載の(C1)イソシアヌレート化合物に代えて、(C2)下記式：
【００９０】
【化４４】
2008024944.tif 000045
で示されるイソシアヌレート化合物１重量部を用いること、および、更に(E)テトラメトキシシランの部分加水分解縮合物（メトキシシロキサンオリゴマー）１部を追加したこと以外は、実施例１と同様にして組成物を調製し、実施例１と同様の試験を行った。その結果を表１および表２に示す。
【００９１】
［実施例３］
実施例１に記載の(C1)イソシアヌレート化合物に代えて、(C3)下記式：
【００９２】
【化４５】
2008024944.tif 000046
で示されるイソシアヌレート化合物１重量部を用いること、および、更に(E)テトラメトキシシランの部分加水分解縮合物（メトキシシロキサンオリゴマー）１部を追加したこと以外は、実施例１と同様にして組成物を調製し、実施例１と同様の試験を行った。その結果を表１および表２に示す。
【００９３】
［比較例１］
実施例１に記載の(C1)イソシアヌレート化合物を使用しないこと以外は実施例１と同様にして組成物を調製し、この組成物について実施例１と同様の試験を行った。その結果を表１および表２に示す。
【００９４】
【表１】
2008024944.tif 000047
【００９５】
【表２】
2008024944.tif 000048
（注）粘度単位：Ｐａ・ｓ